СТРУКТУРА ПОКРЫТИЯ, ЛИСТОВОЙ ПРОДУКТ И ЕГО ПРИМЕНЕНИЕ

1. Структура покрытия для листового субстрата, содержащего целлюлозные волокна, содержит по меньшей мере один слой предварительного покрытия и верхний слой покрытия, где
- слой(и) предварительного покрытия и верхний слой покрытия содержат 10–90 % масс. сополимера (мет)акрилата и стирола, который полимеризуется в присутствии стабилизатора и температура стеклования которого составляет Tg ≤ 20°C, предпочтительно ≤ 15°C, более предпочтительно ≤ 13°C,
- слой(и) предварительного покрытия содержит полисахарид, например крахмал, и
- верхний слой покрытия содержит
- 5–60 мас.% по меньшей мере одного водорастворимого связующего покрытия, которое выбирается из полисахаридов и поливиниловых спиртов, а также
- не более 5,0 мас.% кросс-линкера, который вступает в реакцию с группами –OH или –COOH.
2. Структура покрытия по п. 1, отличающаяся тем, что слой(и) предварительного покрытия содержат 10–70 мас.%, предпочтительно 15–50 мас.%, более предпочтительно 40–60 мас.% сополимера (мет)акрилата и стирола и 30–90 мас.%, предпочтительно 50–85 мас.%, более предпочтительно 40–60 мас.% полисахарида.
3. Структура покрытия по п. 1 или 2, отличающаяся тем, что верхний слой покрытия содержит ≤ 30 мас.% неорганического минерального пигмента.
4. Структура покрытия по п. 3, отличающаяся тем, что неорганический минеральный пигмент выбирается из каолина, талька, карбоната кальция или их смеси, предпочтительно карбоната кальция.
5. Структура покрытия по любому из пп. 1–4, отличающаяся тем, что сополимер (мет)акрилата и стирола имеет температуру стеклования в диапазоне -40–20°C, предпочтительно -30–15 °C, более предпочтительно -20–13°C, еще более предпочтительно 0–13°C.
6. Структура покрытия по любому из пп. 1–5, отличающаяся тем, что сополимер (мет)акрилата и стирола полимеризуется в присутствии стабилизатора, который выбирается из крахмала или поливинилового спирта, предпочтительно крахмала.
7. Структура покрытия по любому из пп. 1–6, отличающаяся тем, что сополимер (мет)акрилата и стирола имеет средневесовую молекулярную массу < 100000 г/моль, предпочтительно < 75000 г/моль.
8. Структура покрытия по любому из пп. 1–7, отличающаяся тем, что сополимером (мет)акрилата и стирола является карбоксилсодержащий сополимер, предпочтительно полученный путем полимеризации смеси мономеров, содержащей 1–5 мас.% карбоновой кислоты.
9. Структура покрытия по любому из пп. 1–8, отличающаяся тем, что верхний слой покрытия содержит кросс-линкер в количестве 0,1–5 мас.%, предпочтительно 0,1–4 мас.%, более предпочтительно 0,5–3 мас.%
10. Структура покрытия по любому из пп. 1–9, отличающаяся тем, что кросс-линкер в верхнем слое покрытия выбирается из карбоната циркония аммония, карбоната циркония калия, глиоксиловой или лимонной кислоты.
11. Структура покрытия по любому из пп. 1–10, отличающаяся тем, что связующим покрытием в верхнем слое покрытия является поливиниловый спирт, который предпочтительно имеет молекулярную массу ≤ 50000 г/моль, предпочтительно 13000–50000 г/моль.
12. Структура покрытия по любому из пп. 1–10, отличающаяся тем, что связующим покрытием в верхнем слое покрытия является крахмал, предпочтительно разрушенный крахмал.
13. Структура покрытия по любому из пп. 1–12, отличающаяся тем, что в качестве полисахарида в слое предварительного покрытия используется анионный или неионный крахмал, предпочтительно разложенный анионный крахмал.
14. Структура покрытия по любому из пп. 1–13, отличающаяся тем, что сополимеры (мет)акрилата и стирола, используемые в слое(ях) предварительного покрытия и в верхнем слое покрытия, идентичны.
15. Структура покрытия по любому из пп. 1–14, отличающаяся тем, что структура содержит два или более слоев предварительного покрытия и один верхний слой покрытия, который наносится на наружный слой предварительного покрытия.
2
2
2
2
2
2
16. Структура покрытия по любому из пп. 1–15, отличающаяся тем, что каждый слой предварительного покрытия имеет вес покрытия 0,5–6 г/м, предпочтительно 1–5 г/м, более предпочтительно 1–4 г/м, а верхний слой покрытия имеет вес покрытия 1–10 г/м, предпочтительно 2–8 г/м, более предпочтительно 2–7 г/м.
17. Структура покрытия по любому из пп. 1–16, отличающаяся тем, что содержание сополимера акрилата и стирола в верхнем слое покрытия выше, чем в слое(ях) предварительного покрытия.
18. Листовой продукт, содержащий
- субстрат, содержащий целлюлозные волокна и имеющий первую и вторую параллельные большие поверхности, и
- структуру покрытия по любому из пп. 1–17, наносимую по меньшей мере на одну большую поверхность субстрата.
2
2
2
19. Продукт по п. 18, отличающийся тем, что граммаж субстрата составляет 25–800 г/м, предпочтительно 30–700 г/м, более предпочтительно 40–500 г/м.
2
2
20. Продукт по п. 18 или 19, отличающийся тем, что имеет испытательное значение жиронепроницаемости KIT по меньшей мере 8 и/или значение HVTR барьера против минерального масла < 100 г/м/сутки, и/или значение WVTR барьера против водяных паров < 100 г/м/сутки.
21. Применение листового продукта по любому из пп. 18–20 для изготовления упаковки для общественного питания.